목재 칩 ( 활엽수 ) 10 질 량부 에 대해 , 물 을 40 질 량부 첨가 하 고 , 160 ℃ 에서 3 시간 가열 처리 를 행했 다 . 그 후 , 스크루 프레스 ( 신료 제작소 제조 : 250 × 1000 SPH - EN ) 에서 고액 분리 를 행하 고 , 여 과액 을 회수 했 다 . 여 과액 을 미크론 레이트 1 ㎛ 의 백 필터 ( ISP 필터 즈 사 제조 ) 로 여과 하 여 , 활성탄 ( 미쿠라 화성 사 제조 : PM - SX ) 을 5 질 량부 첨가 하 고 50 ℃ 에서 2 시간 처리 한 후 , 추가 로 미크 로 레이트 0 . 2 ㎛ 의 세라믹 필터 ( 일본 폴사 제조 ) 로 활성탄 째 로 여과 하 여 , 청징 한 여 과액 을 회수 했 다 . 청징 여 과액 을 역 침 투막 ( 닛토 전공사 제조 : NTR - 7450 ) 으로 20 배 로 농축 하 여 농축 당액 을 얻 은 후 , 그 농축 당액 을 SV 1 . 5 로 강 양 이온 수지 ( 미츠 비시 화학사 제조 : PK - 218 ) , 약 음 이온 수지 ( 미츠 비시 화학사 제조 : WA 30 ) , 강 양 이온 수지 ( 미츠 비시 화학사 제조 : PK - 218 ) , 약 음 이온 수지 ( 미츠 비시 화학사 제조 : WA 30 ) 로 이루어지 는 4 상 4 탑식 이온 교환 수지 에 통 액 하 여 , 2 탑 째 및 4 탑 째 의 약 음 이온 수지 에 산 성 자일 로 올리고당 을 흡착 시키 고 , 그 후 50 mM 염화나트륨 수용액 을 SV 1 . 5 로 2 탑 째 및 4 탑 째 에 통 액 함 으로써 , 평균 중합도 가 8 미만 인 산 성 자일 로 올리고당 용액 을 회수 했 다 . 얻 어 진 산 성 자일 로 올리고당 용액 에 표 에 기재 된 pH 가 되 도록 수산화 나트륨 을 첨가 하 고 , 표 에 기재 된 시간 교반 하 여 탈 아세틸화 를 행했 다 . 얻 어 진 액 에 pH 5 미만 이 되 도록 염산 을 첨가 하 여 투석 막 ( SPECTRUM 사 제조 : 스펙 트라 / 포어 ) 으로 탈염 을 행했 다 . 얻 어 진 산 성 자일 로 올리 고 당액 은 동결 건조기 ( EYELA 사 제조 ) 를 이용 하 여 분말 화 했 다 .